АДАПТИВНЫЙ К ВЛАГЕ ПАРОВОЙ БАРЬЕР, В ЧАСТНОСТИ, ДЛЯ ТЕПЛОИЗОЛЯЦИИ ЗДАНИЙ, И СПОСОБ ИЗГОТОВЛЕНИЯ ТАКОГО ПАРОВОГО БАРЬЕРА

d
d
d
d
d
d
d
d
d
1. Влагоадаптивный паровой барьер, в частности - для использования для теплоизоляции зданий, имеющий сопротивление диффузии водяного пара (значение S), выраженное в виде эквивалентной диффузионной толщины слоя воздуха (значение S), которое увеличивается с уменьшением влажности среды, окружающей паровой барьер, где паровой барьер в первом диапазоне (I) при средней относительной влажности, превышающей 75%, предпочтительно - равной 70% и более, имеет значение S менее 1 м, предпочтительно - менее 0,8 м, при средней влажности во втором диапазоне (II) от 45 до 58%, предпочтительно - в диапазоне от 40 до 58%, имеет по существу платообразный или приблизительно платообразный ход графика значений S, причем в этом диапазоне нижнее значение S составляет не менее 2 м, а верхнее значение S не превышает 5 м, а разность между верхним и нижним фактическими значениями S не превышает 1 м, а при средней влажности в третьем диапазоне (III) от 20 до 30%, предпочтительно - от 20 до 35% имеет значение S, которое по меньшей мере на 0,5 м превышает верхнее фактическое значение S в среднем платообразном диапазоне.
d
2. Паровой барьер по п.1, отличающийся тем, что платообразный вид графика значений S при влажности в диапазоне (II) лежит в диапазоне эквивалентной диффузионной толщины слоя воздуха от 3 до 5 м.
3. Паровой барьер по п.1, отличающийся тем, что вид графика в по существу платообразном диапазоне (II) изменяется в пределах разности значений эквивалентной диффузионной толщины слоя воздуха, не превышающей 0,6 м, предпочтительно - не превышающей 0,4 м, в частности - снижается с уменьшающейся скоростью при увеличении влажности.
d
4. Паровой барьер по п.1, отличающийся тем, что значения S парового барьера при влажности, превышающей 75%, предпочтительно - равной 70% и более, соответствуют эквивалентной диффузионной толщине слоя воздуха менее 0,5 м.
d
5. Паровой барьер по п.1, отличающийся тем, что график зависимости значений S парового барьера от влажности имеет форму по существу двойной S-образной кривой, и имеет платообразную область, которая находится по существу в переходной области между двумя последовательными S-образными кривыми.
6. Паровой барьер по п.1, отличающийся тем, что материал, определяющий влагоадаптивность парового барьера, содержится в нем в виде одного, т.е. единственного слоя.
7. Паровой барьер по п.5, отличающийся тем, что материал парового барьера состоит из полиамида с добавленным к нему вспомогательным веществом.
8. Паровой барьер по п.7, отличающийся тем, что содержание вспомогательного вещества в материале слоя лежит в диапазоне от 7 до 25 мас.%, предпочтительно - в диапазоне от 10 до 20 мас.%, особо предпочтительно - в диапазоне от 14 до 18 мас.%.
9. Паровой барьер по п.7 или 8, отличающийся тем, что вспомогательным веществом является модифицированный полиолефин, в частности привитой полимер полиэтилена, предпочтительно - Bynel, или сополимер полиэтилена и акриловой кислоты, предпочтительно - Surlyn (названия торговых марок компании DuPont).
10. Паровой барьер по п.6, отличающийся тем, что для получения по существу однородной структуры слоя материал слоя получают из полиамидного гранулированного материала и вспомогательного вещества в виде гранулированного материала, которые после смешивания экструдируют с получением пленкообразного слоя.
11. Паровой барьер по п.6, отличающийся тем, что для получения по существу однородной структуры слоя материал слоя получают из полиамидных гранулированных материалов и вспомогательного вещества в виде гранулированного материала, которые после смешивания с получением смеси и плавления смеси химически перемешивают, получают гранулы, содержащие полиамид и вспомогательное вещество, и затем формируют пленкообразный слой посредством экструзии или формования с раздувом.
12. Паровой барьер по п.10 или 11, отличающийся тем, что вспомогательное вещество присутствует в исходных гранулах вспомогательного вещества в виде наночастиц.
13. Паровой барьер по п.6, отличающийся тем, что слой материала образован пленкой, имеющей толщину в диапазоне от 40 до 80 мкм, предпочтительно - от 50 до 70 мкм.
14. Способ изготовления влагоадаптивного парового барьера по любому из предшествующих пунктов, в котором гранулированный материал из полиамида смешивают с гранулированными материалами вспомогательных веществ, в частности - полимеров полиэтилена, и из этой смеси получают паровой барьер посредством экструзии или формования с раздувом.
15. Способ изготовления влагоадаптивного парового барьера по любому из предшествующих пунктов, отличающийся тем, что гранулированный материал из полиамида смешивают с гранулированными материалами вспомогательных веществ, в частности - полимеров полиэтилена, и плавят для химического смешивания, из этого расплава получают гранулированный материал, состоящий из смеси полиамида и вспомогательного вещества, а из этого гранулированного материала получают паровой барьер посредством экструзии или формования с раздувом.
16. Способ по п.14 или 15, отличающийся тем, что вспомогательное вещество содержится в исходном гранулированном материале вспомогательного вещества в виде наночастиц.
17. Способ по п.14 или 15, отличающийся тем, что паровой барьер представляет собой пленку с однородной смешанной структурой, содержащей полиамид и вспомогательное вещество.